(57)【要約】  本発明は、有機スズ化合物を含有している従来の組成物と比べて毒性が低いオルガノシリコン化合物に基づき、かつ同時に、優れた硬化特性、取り扱いおよび工具使いを可能にする適切な膜形成時間ならびに優れた保存安定性を有する、単一成分室温硬化性組成物（ＲＴＶ−１組成物）に関する。特に本発明は、（Ａ）縮合可能な基を含有している少なくとも１種のオルガノシリコン化合物；（Ｂ）式：Ｒ’Ｓｉ（ＯＯＣＲ’’）３［式中、Ｒ’はＣ３−Ｃ６アルキルであり、かつＲ’’は同一または異なっていて、かつＣ１−Ｃ６アルキルから独立して選択される］を有する化合物を含んでなる少なくとも１種の硬化剤；（Ｃ）有機チタン化合物を含んでなる少なくとも１種の硬化触媒；および（Ｄ）少なくとも１種のフィラーを含んでなる組成物に関する。有機チタン化合物（Ｃ）と硬化剤（Ｂ）の組み合わせを使用することで、組成物は優れた硬化特性、適切な膜形成時間ならびに優れた保存安定性を示す。【特許請求の範囲】
【請求項１】
（Ａ）縮合可能な基を含有している少なくとも１種のオルガノシリコン化合物；
（Ｂ）下記式（ＩＶ）：
Ｒ’Ｓｉ（ＯＯＣＲ’’）３    （ＩＶ）
［式中、
Ｒ’はＣ３−Ｃ６アルキルであり、かつ
Ｒ’’は同一または異なっていて、かつＣ１−Ｃ６アルキルから独立して選択される］
を有する化合物を含んでなる少なくとも１種の硬化剤；および
（Ｃ）有機チタン化合物を含んでなる少なくとも１種の硬化触媒；および
（Ｄ）少なくとも１種のフィラー
を含んでなる単一成分室温硬化性組成物。
【請求項２】
前記有機チタン化合物が下記式（Ｖ）：
Ｔｉ（ＯＲ’’’）４    （Ｖ）
［式中、Ｒ’’’は同一または異なっていて、かつＣ１−Ｃ１０アルキルから独立して選択される］
を有する、請求項１に記載の組成物。
【請求項３】
Ｒ’がｎ−プロピルであり、かつＲ’’がメチルである、請求項１または２に記載の組成物。
【請求項４】
Ｒ’’’がｎ−ブチルである、請求項１〜３のいずれか一項に記載の組成物。
【請求項５】
前記硬化剤（Ｂ）が、式（ＩＶ）を有する化合物以外の追加の化合物をさらに含んでなり、該追加の化合物が下記式（ＩＩＩ）：
ＺｃＳｉＲ１（４−ｃ）  （ＩＩＩ）
［式中、
Ｒ１は同一または異なっていてもよく、かつ一価の、置換されていないか、または置換された炭化水素基であって、該炭化水素基の１個以上の炭素原子が酸素原子で置換されていてもよく、
Ｚは同一または異なっていてもよく、かつ縮合可能な基であり、かつ
ｃは２、３または４である］
を有するものである、請求項１〜４のいずれか一項に記載の組成物。
【請求項６】
Ｚがアセトキシであり、Ｒ１がメチルであり、かつｃが３である、請求項５に記載の組成物。
【請求項７】
前記硬化剤（Ｂ）が、上で定義されたとおりの式（ＩＶ）を有する化合物, 上で定義されたとおりの式（ＩＩＩ）を有する化合物、またはそれらの組み合わせの２つ以上の分子の縮合物をさらに含んでなる、請求項１〜６のいずれか一項に記載の組成物。
【請求項８】
前記硬化剤中のすべてのＳｉ原子のうち最大３０％が縮合物中に含有されている、請求項７に記載の組成物。
【請求項９】
前記硬化剤（Ｂ）が、該硬化剤の合計重量に基づいて少なくとも６０重量％の上で定義されたとおりの式（ＩＶ）を有する化合物を含んでなる、請求項１〜８のいずれか一項に記載の組成物。
【請求項１０】
前記オルガノシリコン化合物（Ａ）の縮合可能な基が、ヒドロキシ基、アセトキシ基またはそれらの組み合わせから選択される、請求項１〜９のいずれか一項に記載の組成物。
【請求項１１】
前記オルガノシリコン化合物（Ａ）が、下記式（Ｉ）：
ＲａＹｂＳｉＯ（４−ａ−ｂ）／２  （Ｉ）  
［式中、
Ｒは同一または異なっていてもよく、かつ置換されたか、または置換されていない炭化水素基であり、該炭化水素基の１個以上の炭素原子が、酸素原子で置換されていてもよく、
Ｙは同一または異なっていてもよく、かつヒドロキシ基またはアシルオキシ基であり、
ａは０、１、２、または３であり、かつ
ｂは０、１、２、または３であり、
ただし、ａとｂの合計は３以下であり、かつ少なくとも２つのＹ基がオルガノシリコン化合物の分子１つ当たりに存在している］
の単位を含んでなる、請求項１〜１０のいずれか一項に記載の組成物。
【請求項１２】
前記オルガノシリコン化合物（Ａ）が、下記式（ＩＩ）：
Ｙ３−ｆＲｆＳｉＯ−（ＳｉＲ２Ｏ）ｅ−ＳｉＲｆＹ３−ｆ  （ＩＩ）
［式中、
ＲおよびＹの各々は同一または異なっていてもよく、かつ式（Ｉ）について上で定義されたものと同一であり、
ｅは３０〜３０００であり、かつ
ｆは１または２である］
のポリオルガノシロキサンである、請求項１〜１１のいずれか一項に記載の組成物。
【請求項１３】
前記フィラー（Ｄ）がヒュームドシリカを含んでなる、請求項１〜１２のいずれか一項に記載の組成物。
【請求項１４】
前記組成物が、
（Ｅ）少なくとも１種の可塑剤、
（Ｆ）少なくとも１種のカップリング剤、および
（Ｇ）少なくとも１種の追加の添加剤
からなる群から選択される１種以上の成分をさらに含んでなる、請求項１〜１３のいずれか一項に記載の組成物。
【請求項１５】
請求項１〜１４のいずれか一項に記載のいずれかの組成物の架橋によって製造される成型体。
【発明の詳細な説明】
【技術分野】
【０００１】
本発明は、優れた硬化特性、膜形成時間および保存安定性を有する、オルガノシリコン化合物およびチタン触媒に基づく一成分室温硬化性組成物（ＲＴＶ−１組成物）に関する。
【背景技術】
【０００２】
シリコーンシーラントは今日の要求が厳しい世の中において、建築および組立の重大な構成要素となった。より重要なことには、それらは本質的にすべての基幹産業において不可欠の製品となった。
【０００３】
オルガノシリコン化合物に基づくＲＴＶ−１組成物の硬化は、それらが大気の湿度にさらされた際に室温で開始される。これによって、使用前の２つ以上の成分の混合を行う工程などの追加の準備工程、または加熱もしくは放射などの硬化を促すための追加の工程および装置を要しない即時使用可能な（ready-to-use）シリコーン組成物の製造が可能になる。これによってオルガノシリコン化合物に基づくＲＴＶ−１組成物の使用が、例えば、建物構造、窓および艶出しの用途、衛生用途、取付具、屋根、ＤＩＹ用途などの様々な用途において、特に容易、経済的、かつ時間節約になる。
【０００４】
既知のＲＴＶ−１組成物は典型的には硬化性シリコーンポリマー、硬化剤および硬化触媒を含有している。最も一般に使用されている硬化触媒は有機スズ化合物を含んでいる。しかしながら、毒物学上の観点からは有機スズ化合物は非常に問題である。これはＲＴＶ−１組成物が医薬、人工装具または食物に関連する用途で使用される場合に特に懸念される。従って、より健康的な選択肢を見出すことは長年の目標であった。規制による制約もさらに潜在的な代替の硬化触媒の範囲を制限し得る。
【０００５】
チタン触媒は一般に中性ＲＴＶ−１システム（中性システムは、オルガニルオキシ基（例えば、メトキシまたはエトキシ）を含有している硬化剤を含む）として知られ、それらは、酸性システム（酸性システムは、アシルオキシ基（例えば、アセトキシ）を含有している硬化剤を含む）では広く参入が見出されていない。チタン触媒を使用している酸性ＲＴＶ−１組成物の主な欠点は、劣った硬化特性であり、特に短すぎる膜形成時間、劣った保存安定性および変色である。
【０００６】
ＵＳ４，４１０，６７７Ａは、硬化触媒として亜鉛またはジルコニウムのカルボン酸塩を含有しているシリコーン組成物を開示している。しかしながら、良好な保存安定性を確保するためにアルキルカルボン酸スズを添加しなければならない。特にアルキルカルボン酸スズを有しない組成物は単に劣った保存安定性を有していた、即ち、それらの硬化特性は、促進された老朽化下では安定していなかった。
【０００７】
ＵＳ４，５２５，５６５Ａは、硬化触媒として特定の有機チタンまたはジルコニウムの誘導体を含有しているオルガノポリシロキサン組成物を開示している。しかしながら、報告された触媒は入手可能性が制限されているか、またはそれらは１０分未満という非常に短い膜形成時間を示すかどちらかである。さらに、チタンキレート誘導体は白色または透明の組成物の望ましくない変色につながる。
【０００８】
技術的課題および解決
上記の技術的な欠点を考慮すると、有機スズ化合物を含有している従来の組成物と比べて毒性が低いオルガノシリコン化合物に基づき、かつ同時に、優れた硬化特性、取扱いおよび工具使い（tooling）を可能にする適切な膜形成時間ならびに保存安定性を有する、単一成分室温硬化性組成物を提供することが目的である。
【０００９】
この課題は、請求した対象によって、即ち、有機チタン化合物を含む硬化触媒を化学式（ＩＶ）
Ｒ’Ｓｉ（ＯＯＣＲ’’）３    （ＩＶ）
［式中、
Ｒ’はＣ３−Ｃ６アルキルであり、かつ
Ｒ’’は同一または異なっていて、かつＣ１−Ｃ６アルキルから独立して選択される］
の化合物を含む硬化剤と結み合わせて使用することによって解決された。この組み合わせは驚くべきことに優れた膜形成時間、硬化特性および保存安定性につながる。
【発明の詳細な説明】
【００１０】
本発明の目的では、「単一成分（one-part）」という表現は、シリコーン組成物の成分が単一パッケージ中で予め作製された混合物として、一緒に保存されていることを意味することを意図している。
【００１１】
本発明の目的では、「硬化剤」という表現は、オルガノシリコン化合物の官能基と反応することができる反応性の基を含む化合物または化合物の組み合わせを意味することを意図している。それにより硬化剤は、結果（硬化された）シリコーンエラストマーの構造に組み込まれる。
【００１２】
本発明の目的では、「硬化触媒」という表現は、湿気または水の存在下でオルガノシリコン化合物と硬化剤の縮合反応を触媒することができる化合物または化合物の組み合わせを意味することを意図している。
【００１３】
本発明の目的では、「ＲＴＶ」という表現は、室温で加硫可能または同義的に室温で硬化可能を意味する。
【００１４】
本発明の目的では、反対の規定がない限り、「室温」という表現は、２３±２℃の温度を意味することを意図している。
【００１５】
また本発明の目的では、「縮合可能な基（condensable radicals）」または「縮合可能な基（condensable groups）」という表現は、付随的に任意の先行する加水分解工程を含む基または基（radicals or groups）を意味することを意図している。
【００１６】
また本発明の目的では、「縮合反応」という表現は、任意の先行する加水分解工程を付随的に包含することを意図している。
【００１７】
本発明の目的では、「膜形成時間」という表現は、組成物の表面上に薄い弾性膜（その下の材料とは異なるもの）が形成されるまでの期間を定義する。一旦膜形成時間が超過すると、組成物の基材への付着は著しく悪化する。従って、膜形成時間は、組成物を基材に適用しなければならない最大時間の指標である。例えば、膜形成時間が短すぎる場合、硬化が素早く引き起こされすぎるために、暖かくかつ湿度の高い環境における適用は問題となるか、または不可能とさえなる。従って建築シーラントのための適切な取り扱いおよび工具使いを可能にする膜形成時は、最小で１０分を超過し、理想的には１５〜３０分の範囲である場合が好適であると考えられる。
【００１８】
本明細書で使用されるように、「置換された」または「１つ以上の置換基を有する」という表現は、化学化合物または化学基の１つ以上の水素原子が、水素以外の原子または原子群と置き換えられることを意味する。反対の指示がない限り、置換基は、好ましくはハロゲン化物（例えば、フッ化物、塩化物、臭化物およびヨウ化物など）、アルキル（例えば、メチル、エチル、ｎ−プロピル、イソ−プロピル、ｎ−ブチル、ｓｅｃ−ブチル、イソ−ブチル、ｔｅｒｔ−ブチル、ｎ−アミル、またはｔｅｒｔ−アミルなど）、ヒドロキシ、アルコキシ（例えば、メトキシ、またはエトキシなど）、アリール（例えば、フェニル、トリル、キシリル、１−または２−ナフチル、１−、２−、３−、４−または９−フェナントリル、１−、２−または９−アントラシルなど）、アルケニル（例えば、ビニル、アリルまたは１−ブテニル）、ベンゾイル、アセチル、ホルミル、ニトロ、（第一級、第二級または第三級）アミノ、シアノ、メルカプト、カルボキシル、カルボン酸塩（例えば、カルボン酸メチル、またはカルボン酸エチルなど）、カルバモイル、Ｎ，Ｎ−アルキルカルバモイル、スルホニルおよびスルフィニルから選択される。
【００１９】
本発明の目的では、「含む（comprising）」という用語は、後に記載する成分「からなる（consisting of）」という代替の用語も含み、これはそれ以上の成分または構成要素が存在しなくてもよいことを意味する。
【００２０】
本発明は、
（Ａ）縮合可能な基を含有している少なくとも１種のオルガノシリコン化合物；
（Ｂ）下記式（ＩＶ）：
Ｒ’Ｓｉ（ＯＯＣＲ’’）３  （ＩＶ）
［式中、
Ｒ’はＣ３−Ｃ６アルキルであり、かつ
Ｒ’’は同一または異なっていて、かつＣ１−Ｃ６アルキルから独立して選択される］を有する化合物を含んでなる少なくとも１種の硬化剤；および
（Ｃ）有機チタン化合物を含んでなる少なくとも１種の硬化触媒；および
（Ｄ）少なくとも１種のフィラー
を含んでなる単一成分室温硬化性組成物に関する。
【００２１】
成分（Ａ）
成分（Ａ）のオルガノシリコン化合物は、縮合硬化（縮合反応による架橋）を経るのに適切である、当技術において知られた任意のオルガノシリコン化合物でもよい。
【００２２】
好ましくは、成分（Ａ）のオルガノシリコン化合物は、オルガノシリコン化合物の分子１つ当たりに２つ以上の縮合可能な基を含有し、これらの縮合可能な基はヒドロキシ基、アシルオキシ基またはそれらの組み合わせから選択される。
【００２３】
好ましくは、オルガノシリコン化合物はシロキサン単位、即ち≡Ｓｉ−Ｏ−Ｓｉ≡構造、シルカルバン（silcarbane）単位、即ち≡Ｓｉ−Ｒｘ−Ｓｉ≡構造、またはそれらの組み合わせ（式中、Ｒｘは置換されていてもよいか、または置換されていなくてもよい、二価炭化水素基であり、この炭化水素基の１個以上の炭素原子がＯ、ＳおよびＮからなる群から選択されるヘテロ原子で置換されていてもよい）を含むポリマーまたはコポリマーである。より好ましくは、オルガノシリコン化合物はオルガノポリシロキサン（即ち、シロキサン単位からなるポリマー）である。
【００２４】
一つの実施態様では、オルガノシリコン化合物は、式（Ｉ）：
ＲａＹｂＳｉＯ（４−ａ−ｂ）／２  （Ｉ）  
［式中、
Ｒは同一または異なっていてもよく、かつ置換されたか、または置換されていない炭化水素基であり、この炭化水素基の１個以上の炭素原子が、酸素原子で置換されていてもよく、
Ｙは同一または異なっていてもよく、かつヒドロキシ基またはアシルオキシ基であり、
ａは０、１、２、または３、好ましくは１または２であり、かつ  
ｂは０、１、２、または３、好ましくは０、１、または２、特に好ましくは０であり、
ただし、ａとｂの合計は３以下であり、かつ少なくとも２つのＹ基がオルガノシリコン化合物の分子１つ当たりに存在している］
の単位を含んでなる。
【００２５】
式（Ｉ）中のａとｂの合計は好ましくは２または３である。
【００２６】
好ましくは、Ｒは１〜１８個の炭素原子を有している一価炭化水素基であり、この炭化水素基は、１つ以上の置換基で置換されていてもよい。好ましくは、置換基は、ハロゲン原子、アミノ基、エーテル基、エステル基、エポキシ基、メルカプト基、シアノ基、および（ポリ）グリコール基からなる群から選択され、後者は、オキシエチレン単位および／またはオキシプロピレン単位からなるものである。より好ましくは、Ｒは１〜１２個の炭素原子を有するアルキル基である。さらにより好ましくは、Ｒはメチル基である。
【００２７】
また基Ｒは、例えば２つのシリル基を互いに結合させる二価の基でもよい。
【００２８】
基Ｒの例は、アルキル基、例えば、メチル、エチル、ｎ−プロピル、イソプロピル、１−ｎ−ブチル、２−ｎ−ブチル、イソブチル、ｔｅｒｔ−ブチル、ｎ−ペンチル、イソペンチル、ネオペンチル、ｔｅｒｔ−ペンチルなど；ヘキシル基、例えばｎ−ヘキシルなど；ヘプチル基、例えばｎ−ヘプチルなど；オクチル基、例えばｎ−オクチル、イソ−オクチル、２，２，４−トリメチルペンチルなど；ノニル基、例えばｎ−ノニルなど；デシル基、例えばｎ−デシルなど；ドデシル基、例えばｎ−ドデシルなど；オクタデシル基、例えばｎ−オクタデシルなど；シクロアルキル基、例えばシクロペンチル、シクロヘキシル、シクロヘプチル、およびメチルシクロヘキシルなど；アルケニル基、例えばビニル、１−プロペニル、および２−プロペニルなど；アリール基、例えばフェニル、ナフチル、アントリル、およびフェナントリルなど；アルクアリール基、例えばｏ−、ｍ−、ｐ−トリル、キシリル、およびエチルフェニルなど；ならびにアラルキル基、例えばベンジル、α−およびβ−フェニルエチルなどである。
【００２９】
置換された基Ｒの例は、メトキシエチル、エトキシエチル、およびエトキシエトキシエチルである。
【００３０】
二価の基Ｒの例は、ポリイソブチレンジイル基およびプロパンジイル−末端ポリプロピレングリコール基である。
【００３１】
好ましくは、Ｙはアセトキシ基である。
【００３２】
さらなる実施態様では、オルガノシリコン化合物は式（ＩＩ）：
Ｙ３−ｆＲｆＳｉＯ−（ＳｉＲ２Ｏ）ｅ−ＳｉＲｆＹ３−ｆ   （ＩＩ）
［式中、
ＲおよびＹの各々は同一または異なっていてもよく、かつ式（Ｉ）について上で定義されたものと同一であり、
ｅは３０〜３０００であり、かつ
ｆは１または２である］
のオルガノポリシロキサンである。
【００３３】
ｆはＹがヒドロキシである場合２であることが好ましく、かつｆはＹがアシルオキシである場合、１または０であることが好ましい。
【００３４】
好ましくは、オルガノシリコン化合物は、
（ＡｃＯ）２ＭｅＳｉＯ［ＳｉＭｅ２Ｏ］２００−２０００ＳｉＭｅ（ＯＡｃ）２、
（ＨＯ）Ｍｅ２ＳｉＯ［ＳｉＭｅ２Ｏ］２００−２０００ＳｉＭｅ２（ＯＨ）、
（ＡｃＯ）２ＶｉＳｉＯ［ＳｉＭｅ２Ｏ］２００−２０００ＳｉＶｉ（ＯＡｃ）２、
（ＡｃＯ）２ＶｉＳｉＯ［ＳｉＭｅ２Ｏ］２００−２０００ＳｉＰｒ（ＯＡｃ）２、
（ＡｃＯ）２ＥｔＳｉＯ［ＳｉＭｅ２Ｏ］２００−２０００ＳｉＥｔ（ＯＡｃ）２、
（ＡｃＯ）２ＰｒＳｉＯ［ＳｉＭｅ２Ｏ］２００−２０００ＳｉＰｒ（ＯＡｃ）２、
（ＡｃＯ）２ＭｅＳｉＯ［ＳｉＭｅ２Ｏ］２００−２０００ＳｉＰｒ（ＯＡｃ）２、
（ＡｃＯ）２ＰｒＳｉＯ［ＳｉＭｅ２Ｏ］２００−２０００ＳｉＥｔ（ＯＡｃ）２、
［式中、
Ｍｅはメチル基であり、Ｅｔはエチル基であり、Ｐｒはｎ−プロピル基であり、Ｖｉはビニル基であり、かつＡｃはアセトキシ基である］
またはそれらの組み合わせからなる群から選択される。
【００３５】
オルガノシリコン化合物の粘度は、２５℃の温度で測定して、好ましくは１００〜１，０００，０００ｍＰａ・ｓ、より好ましくは１，０００〜３５０，０００ｍＰａ・ｓである。粘度は２５℃の温度および直線回帰により１  １／ｓ〜１０  １／ｓの剪断速度掃引で、５０ｍｍの直径、２°の角度のコーンを有するプレート−コーンレオメーターを使用して、ＤＩＮ５３０１９−１によって決定することができる。
【００３６】
本発明によるオルガノシリコン化合物は市販品であるか、または当技術において既に知られた方法によって調製することができる。
【００３７】
好ましくは、本発明の組成物は、成分（Ａ）を組成物の合計重量に対して、３０重量％〜９０重量％、より好ましくは４０重量％〜８５重量％の量で含有している。
【００３８】
成分（Ｂ）
本発明によれば、組成物は
（Ｂ）下記式（ＩＶ）：
Ｒ’Ｓｉ（ＯＯＣＲ’’）３    （ＩＶ）
［式中、
Ｒ’はＣ３−Ｃ６アルキル、好ましくはＣ３−Ｃ５アルキル、より好ましくはＣ３アルキル、例えばｎ−プロピルであり、かつ
Ｒ’’は同一または異なっていて、かつＣ１−Ｃ６アルキル、好ましくはＣ１−Ｃ４アルキル、より好ましくはメチルまたはエチルから独立して選択される］
を有する化合物を含む少なくとも１種の硬化剤をさらに含む。
【００３９】
式（ＩＶ）の化合物の例はｎ−プロピルトリアセトキシシラン、ｎ−ブチルトリアセトキシシラン、ｎ−ペンチルトリアセトキシシラン、ｎ−ヘキシルトリアセトキシシランである。特に好ましいのは、ｎ−プロピルトリアセトキシシランである。
【００４０】
場合により、硬化剤（Ｂ）は、式（ＩＶ）の化合物の２つ以上の分子の縮合物、即ち式（ＩＶ）の化合物の２つ以上の分子の縮合を介して得られるシロキサンオリゴマーをさらに含んでなる。縮合物は、ホモ縮合物、即ちたった１種のシランの縮合物、または共縮合物、即ち少なくとも２種のシランの縮合物であってもよい。硬化剤のすべてのＳｉ原子のうち最大で３０％が縮合物に含有されていてもよい。縮合物の使用はさらに保存中の結晶化を阻害するかもしれない。
【００４１】
場合により、硬化剤は式（ＩＶ）の化合物またはその縮合物以外の１種以上の追加の硬化剤をさらに含む。追加の硬化剤は、縮合反応によって成分（Ａ）と反応するのに適切である、当技術において知られた任意の硬化剤であってもよい。好ましくは、追加の硬化剤は、例えば少なくとも３つのオルガニルオキシ基を有するシランまたはシロキサンなどの、少なくとも３つの縮合可能な基を有している。
【００４２】
一つの実施態様において、追加の硬化剤は式（ＩＩＩ）：
ＺｃＳｉＲ１（４−ｃ）  （ＩＩＩ）
［式中、
Ｒ１は同一または異なっていてもよく、かつ一価の、置換されていないか、または置換された炭化水素基であり、この炭化水素基の１個以上の炭素原子は酸素原子で置換されていてもよく、
Ｚは同一または異なっていてもよく、かつ例えば置換されていないか、または置換されていて、かつ酸素原子または窒素原子によってＳｉ原子に結合している炭化水素基などの縮合可能な基であり、かつ
ｃは２、３または４、好ましくは３または４である］
の化合物である。
【００４３】
好ましくは、ＺはＯＲ２基であり、ここでＲ２は、置換されていないか、または置換された炭化水素基であり、この炭化水素基の１個以上の炭素原子は、酸素、窒素または硫黄などのヘテロ原子で置換されていてもよい。
【００４４】
Ｚの例は、メトキシ、エトキシ、ｎ−プロポキシ、イソプロポキシ、ｎ−ブトキシ、イソブトキシ、ｓｅｃ−ブトキシ、ｔｅｒｔ−ブトキシ、および２−メトキシエトキシなどのアルコキシ基；アセトキシなどのアシルオキシ基；および２−プロペンオキシなどのエノキシ（enoxy）基である。より好ましくは、Ｚはアセトキシである。
【００４５】
別の実施態様において、追加の硬化剤は、式（ＩＩＩ）の化合物の２つ以上の分子の縮合物である。縮合物は、ホモ縮合物、即ち式（ＩＩＩ）の１種の化合物の縮合物、または共縮合物、即ち式（ＩＩＩ）の少なくとも２種の異なる化合物の縮合物でもよい。好ましい実施態様では、縮合物は２〜１０個のシリコン原子を含有している（即ち式（ＩＩＩ）の１種以上の化合物の２〜１０個の分子の縮合を通じて得られる縮合物）。より好ましくは、縮合物は、４〜８個、さらにより好ましくは６個の分子を通じて得られる。
【００４６】
式（ＩＩＩ）の化合物は、それらの調製方法により、少ない割合のＳｉ結合ヒドロキシ基を含有し得る。好ましくは、式（ＩＩＩ）化合物のすべてのＳｉ結合基のうち、最大で５重量％、より好ましくは最大で１重量％がヒドロキシ基である。
【００４７】
基Ｒ１の例は、基Ｒについて上で言及した一価の例である。好ましくは、Ｒ１は１〜１２個の炭素原子を有している炭化水素基である。より好ましくは、Ｒ１はエチル、メチルおよびビニルから選択される。
【００４８】
好ましくは、追加の硬化剤は、メチルトリアセトキシシラン、エチルトリアセトキシシラン、ビニルトリアセトキシシラン、ジメチル−ジアセトキシシラン、メチルビニルジアセトキシシラン、ジメトキシジアセトキシシラン、ジエトキシジアセトキシシラン、ジプロポキシジアセトキシシラン、ジブトキシジアセトキシシラン、ジ−ｔｅｒｔ−ブトキシジアセトキシシラン、およびそれらの部分的なホモ縮合物または共縮合物からなる群から選択される。特に、メチルトリアセトキシシランが好ましい。
【００４９】
本発明に従った硬化剤は市販の製品であるか、または当技術において知られたプロセスによって調製することができる。例えば、カルボノイルオキシシランの生産方法は、ＤＥ１９６４９０２８Ａ１において報告されている。
【００５０】
好ましくは、本発明の組成物は、成分（Ｂ）を、１００重量部の成分（Ａ）に基づいて０．０１〜２０重量部、より好ましくは２〜１５重量部、さらにより好ましくは４〜１０重量部の量で含む。
【００５１】
好ましくは、本発明の組成物は、成分（Ｂ）を、組成物の合計重量に基づいて１重量％〜１０重量％、より好ましくは２．５重量％〜６重量％の量で含有している。
【００５２】
明確にするために、成分（Ｂ）は成分（Ａ）とは異なる。
【００５３】
成分（Ｃ）
本発明によれば、組成物は
（Ｃ）有機チタン化合物を含む少なくとも１種の硬化触媒をさらに含む。
【００５４】
好ましくは、有機チタン化合物は下記式（Ｖ）を有する：
Ｔｉ（ＯＲ’’’）４    （Ｖ）
［式中、Ｒ’’’は同一または異なっていて、かつＣ１−Ｃ１０アルキル、より好ましくはＣ１−Ｃ５アルキル、さらに好ましくはｎ−ブチルから独立して選択される］。
【００５５】
好ましくは、硬化触媒は、チタン酸テトラ−ｎ−ブチル、チタン酸テトラ−ｎ−プロピル、チタン酸テトラ−イソプロピル、チタン酸テトラ−エチル、チタン酸テトラ−イソブチル、チタン酸テトラ−ｔｅｒｔ−ブチル、チタン酸テトラメチル、チタン酸テトラ−ｎ−ペンチル、チタン酸テトラ−イソペンチル、および前述の１つ以上の有機チタン化合物の組み合わせからなる群から選択される。
【００５６】
好ましくは、本発明の組成物は有機スズ化合物を含まない。
【００５７】
好ましくは、本発明の組成物は、成分（Ｃ）を、１００重量部の成分（Ａ）に基づいて０．００１〜２重量部、より好ましくは０．００１〜０．５重量部の量で含む。
【００５８】
好ましくは、本発明の組成物は、成分（Ｃ）を、組成物の合計重量に基づいて０．００１重量％〜０．１重量％の量で含有している。
【００５９】
驚くべきことに、上記のような有機チタン化合物（Ｃ）の硬化剤（Ｂ）との組み合わせは、優れた硬化特性、適切な膜形成時間（即ち１０分超）、および優れた保存安定性を有する組成物をもたらすことが見出された。さらに、組成物の保存または取り扱いの間に組成物は結晶化を示さず、かつ一切の変色も示さない。
【００６０】
成分（Ｄ）
本発明によれば、組成物はさらに
（Ｄ）少なくとも１種のフィラーを含む。
【００６１】
フィラー（Ｄ）の例は有機酸に対して耐性を有する非強化フィラー、即ち５０ｍ２／ｇ以下のＢＥＴ表面積を有するフィラーであり、例えば石英、珪藻土、被覆ケイ酸カルシウム、ケイ酸ジルコニウム、沸石、金属酸化物粉末（酸化アルミニウム、酸化チタン、酸化鉄または酸化亜鉛など）、あるいはこれらの混合酸化物、硫酸バリウム、石膏、無水石膏、滑石、窒化ケイ素、炭化ケイ素、窒化ホウ素、ガラス粉末、およびプラスチック粉末（ポリアクリロニトリル粉末など）；強化フィラー（即ち５０ｍ２／ｇを超えるＢＥＴ表面積を有するフィラー）、ヒュームドシリカ、沈降シリカ、カーボンブラック（ファーネスブラック（furnace black）およびアセチレンブラックなど）など、および大きなＢＥＴ表面積を有するシリコン−アルミニウム混合酸化物；繊維性フィラー（ガラス繊維ならびに樹状繊維）である。言及されたフィラーは、例えばオルガノシラン、オルガノシロキサンまたはステアリン酸での処理によるか、またはアルコキシ基を得るためのヒドロキシ基のエーテル化によって、場合により疎水化されてもよい。好ましくは、フィラーは、親水性のヒュームドシリカ、石英、無水石膏、滑石およびそれらの組み合わせからなる群から選択される。
【００６２】
好ましい実施態様では、フィラー（Ｄ）はヒュームドシリカを含んでなる。
【００６３】
好ましくは、本発明の組成物は、フィラー（複数可）（Ｄ）を、各場合に１００重量部のオルガノシリコン化合物（Ａ）に基づいて、０〜３００重量部、より好ましくは１〜２００重量部、さらにより好ましくは５〜１５０重量部の量で含む。
【００６４】
好ましくは、本発明の組成物は、成分（Ｄ）を、組成物の合計重量に基づいて、０重量％〜６０重量％、より好ましくは５重量％〜５０重量％の量で含有している。
【００６５】
明確にするために、成分（Ｄ）は成分（Ａ）、（Ｂ）、（Ｃ）、（Ｅ）、（Ｆ）および（Ｇ）とは異なる。
【００６６】
追加成分
上記の成分（Ａ）、（Ｂ）、（Ｃ）および（Ｄ）に加えて、本発明の組成物は場合により、
（Ｅ）少なくとも１種の可塑剤、
（Ｆ）少なくとも１種のカップリング剤、および
（Ｇ）少なくとも１種の追加の添加剤
からなる群から選択される１種以上の成分をさらに含んでもよい。
【００６７】
可塑剤（Ｅ）の例は、室温で液体であり、かつトリメチルシロキシ基によって末端キャップされているジメチルポリシロキサン、好ましくは５０〜１，０００mPa・sの範囲の２５℃での粘度を有するもの、室温で液体であり、かつＴおよびＭ単位として知られている−ＳｉＯ３／２単位および＝ＳｉＯ１／２単位から本質的になるオルガノポリシロキサン、ならびに高沸点炭化水素、例えば、ナフテン単位およびパラフィン単位から本質的になるパラフィン油または鉱油である。好ましくは、炭化水素に基づく可塑剤は、３〜８ｍｍ２／ｓの間の４０℃での運動粘度を有し、２２０℃〜３００℃の初留点を有する。
【００６８】
好ましくは、本発明の組成物は、可塑剤（複数可）（Ｅ）を、１００重量部の成分（Ａ）に基づいて０〜３００重量部、より好ましくは１０〜２００重量部、さらにより好ましくは２０〜１００重量部の量で含む。
【００６９】
好ましくは、本発明の組成物は、成分（Ｄ）を、組成物の合計重量に基づいて０重量％〜５０重量％、より好ましくは１０重量％〜４０重量％の量で含有している。
【００７０】
明確にするために、成分（Ｅ）は成分（Ａ）、（Ｂ）、（Ｃ）、（Ｄ）、（Ｆ）および（Ｇ）とは異なる。
【００７１】
本発明の組成物中に使用されるカップリング剤（Ｆ）の例は、さらなる架橋反応を受けることができる官能基を有するシランおよびオルガノポリシロキサンであり、例えばグリシドキシプロピル、イソシアヌラート（isocyanurato）またはメタクリルオキシプロピル基を有するものである。
【００７２】
好ましくは、本発明の組成物は、カップリング剤（複数可）（Ｆ）を、各場合に１００重量部のオルガノシリコン化合物（Ａ）に基づいて、０〜５０重量部、より好ましくは０．５〜２０重量部、さらにより好ましくは０．５〜５重量部の量で含む。
【００７３】
好ましくは、本発明の組成物は、成分（Ｆ）を、組成物の合計重量に基づいて０重量％〜３重量％、より好ましくは０．１重量％〜１．５重量％の量で含有している。
【００７４】
明確にするために、成分（Ｆ）は成分（Ａ）、（Ｂ）、（Ｃ）、（Ｄ）、（Ｅ）および（Ｇ）とは異なる。
【００７５】
添加物（Ｇ）の例は、顔料、染料、着臭剤、酸化防止剤、電気的特性に影響を及ぼすための薬剤、例えば伝導性カーボンブラック、難燃剤、光安定剤、殺菌剤、ＳｉＣ結合メルカプトアルキル基を有しているシランなどの膜形成時間を延長するための薬剤、セル生成剤、例えばアゾジカルボンアミド（azodicarbonamide）、熱安定剤、Ｓｉ−Ｎを含有しているシリルアミドまたはシラザンなどの除去薬（scavengers）、ルイス酸およびブレンステッド酸などの共触媒、例えばスルホン酸、リン酸、リン酸エステル、ホスホン酸、およびホスホンエステル、粘度改質剤（viscosity modifiers）、例えばリン酸エステル、ポリアルキレングリコール、オリゴ−またはポリアルキレングリコール変性有機油、アルキル芳香族などの有機溶媒、成分（Ａ）のもの以外のオルガノポリシロキサン、付着促進剤（adhesion promoters）、および希釈剤である。
【００７６】
好ましくは、本発明の組成物は、添加物（複数可）（Ｇ）を、各場合に１００重量部のオルガノシリコン化合物（Ａ）に基づいて、０〜１００重量部、より好ましくは０．０１〜３０重量部、さらにより好ましくは０．３〜１０重量部の量で含む。
【００７７】
好ましくは、本発明の組成物は、成分（Ｇ）を、組成物の合計重量に基づいて０重量％〜５重量％、より好ましくは０．０２５重量％〜２．０重量％の量で含有している。
【００７８】
明確にするために、成分（Ｇ）は成分（Ａ）、（Ｂ）、（Ｃ）、（Ｄ）、（Ｅ）および（Ｆ）とは異なる。
【００７９】
一つの実施態様では、本発明の組成物は、
（Ａ）縮合可能な基を含有している少なくとも１種のオルガノシリコン化合物；
（Ｂ）上で定義されたような式（ＩＶ）の化合物を含む少なくとも１種の硬化剤；
（Ｃ）有機チタン化合物を含む少なくとも１種の硬化触媒；
（Ｄ）少なくとも１種のフィラー
場合により
（Ｅ）少なくとも１種の可塑剤；
場合により
（Ｆ）少なくとも１種のカップリング剤；および
場合により
（Ｇ）少なくとも１種の追加の添加剤
を含む単一成分室温硬化性組成物を含む。
【００８０】
さらなる実施態様では、本発明の組成物は、
（Ａ）ヒドロキシ基、アセトキシ基またはそれらの組み合わせから選択される少なくとも２つの縮合可能な基を含有している、少なくとも１種のオルガノシリコン化合物；
（Ｂ）上で定義されたような式（ＩＶ）の化合物、および上で定義されたような式（ＩＶ）の化合物の２つ以上の分子の縮合物を含む、少なくとも１種の硬化剤；および
（Ｃ）前述の有機チタン化合物からなる群、１種以上の前述の有機チタン化合物の組み合わせから選択される、少なくとも１種の硬化触媒
を含む。
【００８１】
さらなる実施態様では、本発明の組成物は
（Ａ）（ＡｃＯ）２ＭｅＳｉＯ［ＳｉＭｅ２Ｏ］２００−２０００ＳｉＭｅ（ＯＡｃ）２、
（ＨＯ）Ｍｅ２ＳｉＯ［ＳｉＭｅ２Ｏ］２００−２０００ＳｉＭｅ２（ＯＨ）、
（ＡｃＯ）２ＶｉＳｉＯ［ＳｉＭｅ２Ｏ］２００−２０００ＳｉＶｉ（ＯＡｃ）２、
（ＡｃＯ）２ＥｔＳｉＯ［ＳｉＭｅ２Ｏ］２００−２０００ＳｉＥｔ（ＯＡｃ）２、
（ＡｃＯ）２ＰｒＳｉＯ［ＳｉＭｅ２Ｏ］２００−２０００ＳｉＰｒ（ＯＡｃ）２、
（ＡｃＯ）２ＭｅＳｉＯ［ＳｉＭｅ２Ｏ］２００−２０００ＳｉＰｒ（ＯＡｃ）２、
（ＡｃＯ）２ＰｒＳｉＯ［ＳｉＭｅ２Ｏ］２００−２０００ＳｉＥｔ（ＯＡｃ）２、
（ＡｃＯ）２ＰｒＳｉＯ［ＳｉＭｅ２Ｏ］２００−２０００ＳｉＶｉ（ＯＡｃ）２、
およびそれらの組み合わせ
［式中、
Ｍｅはメチル基であり、Ｅｔはエチル基であり、Ｐｒはｎ−プロピル基であり、Ｖｉはビニル基であり、Ａｃはアセトキシ基である］
からなる群から選択される少なくとも１種のオルガノシリコン化合物；
（Ｂ）上で定義されたとおりの式（ＩＶ）の化合物を含む少なくとも１種の硬化剤；および
（Ｃ）前述の有機スズ化合物からなる群、および前述の有機スズ化合物の１つ以上の組み合わせから選択される少なくとも１種の硬化触媒
を含む。
【００８２】
さらなる実施態様において、本発明の組成物は、以下を含み、好ましくは以下からなる：
（Ａ）下記式（ＩＩ）：
Ｙ３−ｆＲｆＳｉＯ−（ＳｉＲ２Ｏ）ｅ−ＳｉＲｆＹ３−ｆ （ＩＩ）
［式中、
Ｒは同一または異なっていてもよく、かつ置換されたまたは置換されていない炭化水素基であって、この炭化水素基の１個以上の炭素原子が、酸素原子で置換されていてもよく、
Ｙは同一または異なっていてもよく、かつヒドロキシ基またはアシルオキシ基であり、
ｅは３０〜３０００であり、かつ
ｆは１または２である］
の少なくとも１種のポリオルガノシロキサン；
（Ｂ）上で定義されたとおりの式（ＩＶ）の化合物を含む少なくとも１種の硬化剤；
（Ｃ）前述の有機スズ化合物からなる群、および１種以上の前述の有機スズ化合物の組み合わせから選択される少なくとも１種の硬化触媒；
（Ｄ）親水性ヒュームドシリカ、石英、無水石膏、滑石およびそれらの組み合わせからなる群から選択される少なくとも１種のフィラー；および
（Ｅ）トリメチルシロキシ末端ジメチルポリシロキサン、−ＳｉＯ３／２単位および＝ＳｉＯ１／２単位から本質的になるオルガノポリシロキサン、ならびにナフテン単位およびパラフィン単位から本質的になるパラフィン油または鉱油からなる群から選択される少なくとも１種の可塑剤；
（Ｆ）グリシドオキシプロピルを含有しているシラン、またはメタクリルオキシプロピル基からなる群から選択される少なくとも１種のカップリング剤；ならびに
（Ｇ）顔料、染料、着臭剤、酸化防止剤、電気的特性に影響を及ぼすための薬剤、難燃剤、光安定剤、殺菌剤、膜形成時間を延長するための薬剤、セル生成剤、熱安定剤、除去薬、ルイス酸、ブレンステッド酸、粘度改質剤、有機溶媒、成分（Ａ）のもの以外のオルガノポリシロキサン、付着促進剤、および希釈剤。
【００８３】
本発明の組成物は粘性〜ペースト状組成物であることが好ましい。好ましくは、組成物の粘度は０．１  １／ｓの剪断速度にて上述の条件下で測定して１００，０００ｍＰａ・ｓ以上である。組成物の容易な取り扱い性のためには、粘性〜ペースト状の一貫性が所望の基材に適用される際に有利である。より好ましくは、ｔａｎδ＝Ｇ’’／Ｇ’でｔａｎδ＝１として定義された、流動点での剪断力は５００Ｐａ以上である。さらにより好ましくは、０．１  １／ｓの剪断速度および流動点の両方での粘度は５００Ｐａ以上の値を有している。
【００８４】
本発明の組成物は当技術で知られた従来の方法によって調製することができる。特に、すべての成分は任意の所望の順序で互いに混合させることができる。この混合は標準条件下、即ち、室温、および大気雰囲気の圧力（即ち、約９００〜１，１００ｈＰａ）で実施することができる。所望に応じて、より高温度（即ち３５℃〜１３５℃の範囲内の温度）で混合を実施してもよい。また所望に応じて、混合は減圧下、例えば３０〜５００ｈＰａの絶対圧で部分的にまたは完全に実施して揮発性化合物または空気を除去してもよい。
【００８５】
通常、本発明の組成物を架橋させるためには大気の正常な含水量で十分である。また所望に応じて、増加した湿度を有する空気中で架橋を実施してもよい。好ましくは、架橋は１ｇ／ｍ３〜８０ｇ／ｍ３空気、より好ましくは２ｇ／ｍ３〜４０ｇ／ｍ３空気、さらにより好ましくは５ｇ／ｍ３〜２５ｇ／ｍ３空気の含水量を有している大気中で実施される。
【００８６】
好ましくは、架橋は室温で行われる。またそれは所望に応じて、室温より高いか、または低い温度、例えば−５℃〜１５℃、または３０℃〜５０℃で実施してもよい。
【００８７】
好ましくは組成物の硬化は、１００〜１，１００ｈＰａの圧力、特に大気雰囲気（即ち９００〜１，１００ｈＰａ）の圧力で実施される。
【００８８】
また本発明は、本発明の組成物の架橋によって製造された成型体を提供する。そのような成型体は当技術において知られた任意の方法によって製造することができる。
【００８９】
本発明の組成物は、任意の意図する用途に使用することができ、その任意の意図する用途のために、水の非存在下で保存することができ、かつ架橋して水の存在下で室温にてエラストマーをもたらす組成物を使用することができる。
【００９０】
本発明の組成物は、接合部および空洞の密閉、特に垂直に伸びる接合部および／または１０〜４０ｍｍの間隙幅を有する空洞などの用途に特に好適である。そのような接合部および空洞は建物、地上乗物、船または航空機において存在し得る。本発明の組成物は、さらに接着剤またはパテ組成物として、例えば、窓構造、または陳列棚の製造において使用することができる。さらに、本発明の組成物は保護コーティング、特に生水もしくは塩水、またはスリップ防止剤と連続的に接触をしている表面のためのコーティングの製造に使用される。さらに、本発明の組成物は、例えば電気装置もしくは電子装置の断熱用の、エラストマーの成型体の製造にさらに使用することができる。本発明の組成物は従来の組成物ほど有毒でないために、それらは医薬、人工装具または食物関連の用途において使用することができる。
【００９１】
有利的には、本発明の組成物は優れた膜形成時間、粘度および他の物理的特性を有する一方で改善された保存安定性を有する。特に本発明の組成物は温暖かつ湿潤な気候条件下でさえも使用することができる。さらに、それらは種々様々の用途において優れた取扱い性を有する。
【実施例】
【００９２】
下記の例において、反対の指示がない限り、粘度はすべて２５℃の温度で測定された。反対の指示がない限り、下記の例は、大気雰囲気の圧力（即ち、９００〜１，１００ｈＰａ）および室温（即ち、約２３℃）、または反応物が室温で追加の加熱または冷却なく室温で合わせられる際に達した（developped）温度、および約５０％の相対湿度で実施された。さらに、反対の指示がない限り、すべての部および百分率のデータは重量に基づくものである。
【００９３】
硬化性組成物のレオロジーはプレート−プレートアレイでの振幅一掃を使用してＤＩＮ  ５４４５８によって決定される。プレートの直径は２５ｍｍであり、２５℃で０．５ｍｍの間隙幅および１０Ｈｚの周波数で使用される。
粘度η＊（γ＝１００％）は、ＤＩＮ  ５４４５８による１００％の変形での複素粘度［ｍＰａ・ｓ］を指す。流動点はサンプルがレオロジー学的に液体のような挙動をみせる流動点よりも高い臨界剪断応力の値を指す。本明細書において流動点はｔａｎδ＝Ｇ’’／Ｇ’でｔａｎδ＝１にての剪断応力［Ｐａ］として定義される。Ｇ’は貯蔵弾性率に相当し、Ｇ’’は損失弾性率に相当する。
ショアＡ硬度はＤＩＮ  ５３５０５に従って測定された。
【００９４】
比較例１
８０，０００ｍＰａ・ｓの粘度を有する２００ｇのα，ω−ジヒドロキシポリジメチルシロキサン、１，０００ｍＰａ・ｓの粘度を有する１００ｇのトリメチルシリル末端ポリジメチルシロキサン、および１５．８ｇのメチルトリアセトキシシラン（使用前に溶解済）を、遊星混合器内で５分間混合した。続けて、１５０ｍ２／ｇの比表面積を有する２６ｇのヒュームドシリカ（ドイツ、Ｗａｃｋｅｒ  Ｃｈｅｍｉｅ  ＡＧから、商標ＨＤＫ（商標）Ｖ１５の名で入手可能）を混合物に組み入れた。真空下で２０分間の均質化後に、真空下で、０．２５ｇのジ酢酸ジ−ｎ−ブチルスズを混合した。その後、結果として生じた組成物を耐湿容器に充填してさらに保管した。
【００９５】
比較例２
８０，０００ｍＰａ・ｓの粘度を有する２００ｇのα，ω−ジヒドロキシポリジメチルシロキサン、１，０００ｍＰａ・ｓの粘度を有する１００ｇのトリメチルシリル末端ポリジメチルシロキサン、および１５．８ｇのメチルトリアセトキシシラン（使用前に溶解済）を、遊星混合器内で５分間混合した。続けて、１５０ｍ２／ｇの比表面積を有する２６ｇのヒュームドシリカ（ドイツ、Ｗａｃｋｅｒ  Ｃｈｅｍｉｅ  ＡＧから、商標ＨＤＫ（商標）Ｖ１５の名で入手可能）を混合物に組み入れた。真空下で２０分間の均質化後に、真空下で、０．０１ｇのチタン酸テトラ−ｎ−ブチルモノマーを混合した。その後、結果として生じた組成物を耐湿容器に充填してさらに保管した。
【００９６】
比較例３
８０，０００ｍＰａ・ｓの粘度を有する２００ｇのα，ω−ジヒドロキシポリジメチルシロキサン、１，０００ｍＰａ・ｓの粘度を有する１００ｇのトリメチルシリル末端ポリジメチルシロキサン、および１５．８ｇの部分的にオリゴマーであるメチルトリアセトキシシラン（モノマー７６ｍｏｌ％、ダイマー２３ｍｏｌ％およびオリゴマー１ｍｏｌ％超）を、遊星混合器内で５分間混合した。続けて、１５０ｍ２／ｇの比表面積を有する２６ｇのヒュームドシリカ（ドイツ、Ｗａｃｋｅｒ  Ｃｈｅｍｉｅ  ＡＧから、商標ＨＤＫ（商標）Ｖ１５の名で入手可能）を混合物に組み入れた。真空下で２０分間の均質化後に、真空下で、０．０１ｇのチタン酸テトラ−ｎ−ブチルモノマーを混合した。その後、結果として生じた組成物を耐湿容器に充填してさらに保管した。
【００９７】
比較例４
８０，０００ｍＰａ・ｓの粘度を有する２００ｇのα，ω−ジヒドロキシポリジメチルシロキサン、１，０００ｍＰａ・ｓの粘度を有する１００ｇのトリメチルシリル末端ポリジメチルシロキサン、ならびに１０ｇのエチルトリアセトキシシランと５．８ｇのメチルトリアセトキシシランの液体プレブレンドを、遊星混合器内で５分間混合した。続けて、１５０ｍ２／ｇの比表面積を有する２６ｇのヒュームドシリカ（ドイツ、Ｗａｃｋｅｒ  Ｃｈｅｍｉｅ  ＡＧから、商標ＨＤＫ（商標）Ｖ１５の名で入手可能）を混合物に組み入れた。真空下で２０分間の均質化後に、真空下で、０．０１ｇのチタン酸テトラ−ｎ−ブチルモノマーを混合した。その後、結果として生じた組成物を耐湿容器に充填してさらに保管した。
【００９８】
実施例１
８０，０００ｍＰａ・ｓの粘度を有する２００ｇのα，ω−ジヒドロキシポリジメチルシロキサン、１，０００ｍＰａ・ｓの粘度を有する１００ｇのトリメチルシリル末端ポリジメチルシロキサン、ならびに１０ｇのｎ−プロピルトリアセトキシシランと５．８ｇのメチルトリアセトキシシランの均質プレブレンドを、遊星混合器内で５分間混合した。続けて、１５０ｍ２／ｇの比表面積を有する２６ｇのヒュームドシリカ（ドイツ、Ｗａｃｋｅｒ  Ｃｈｅｍｉｅ  ＡＧから、商標ＨＤＫ（商標）Ｖ１５の名で入手可能）を混合物に組み入れた。真空下で２０分間の均質化後に、真空下で、０．０１ｇのチタン酸テトラ−ｎ−ブチルモノマーを混合した。
【００９９】
実施例２
８０，０００ｍＰａ・ｓの粘度を有する２００ｇのα，ω−ジヒドロキシポリジメチルシロキサン、１，０００ｍＰａ・ｓの粘度を有する１００ｇのトリメチルシリル末端ポリジメチルシロキサン、および１５．８ｇのｎ−プロピルトリアセトキシシランを、遊星混合器内で５分間混合した。続けて、１５０ｍ２／ｇの比表面積を有する２６ｇのヒュームドシリカ（ドイツ、Ｗａｃｋｅｒ  Ｃｈｅｍｉｅ  ＡＧから、商標ＨＤＫ（商標）Ｖ１５の名で入手可能）を混合物に組み入れた。真空下で２０分間の均質化後に、真空下で、０．０１ｇのチタン酸テトラ−ｎ−ブチルモノマーを混合した。
【０１００】
実施例３
８０，０００ｍＰａ・ｓの粘度を有する５２０ｇのα，ω−ジヒドロキシポリジメチルシロキサン、４０℃で６．２ｍｍ２／ｓの動粘性率、０．７９の粘度重力−定数（ＶＧＣ）、および３００〜３７０℃の沸点範囲を有する１９０ｇの炭化水素混合物、ならびに２２ｇのｎ−プロピルトリアセトキシシランと１０ｇのメチルトリアセトキシシランの均質ブレンドを、遊星混合器内で５分間混合した。続けて、１５０ｍ２／ｇの比表面積を有する６０ｇのヒュームドシリカ（ドイツ、Ｗａｃｋｅｒ  Ｃｈｅｍｉｅ  ＡＧから、商標ＨＤＫ（商標）Ｖ１５の名で入手可能）を混合物に組み入れた。真空下で２０分間の均質化後に、真空下で、１３個のエチレンオキシド単位と１個の酸化プロピレン単位からなる２．４ｇのポリアルキレングリコール（６００ｇ／ｍｏｌの分子量）、および０．０１ｇのチタン酸テトラ−ｎ−ブチルモノマーを混合した。その後、結果として生じた組成物を耐湿容器に充填してさらに保管した。 
【０１０１】
材料の流動学的性質および機械的性質を決定するために、比較例１〜３および実施例１〜４の組成物を、標準気圧（１０１３ｍｂａｒ）で、５０％の相対湿度にて２３℃の温度で１４日間硬化し、エラストマーを得た。
【０１０２】
膜形成時間は、基材上に組成物を適用し、膜が組成物の表面上で形成されるまでの時間を測定することにより決定した。膜形成は、組成物の表面に研究室のスパチュラで接触することができ、スパチュラを取り除いた後に一切のストリングまたはスパチュラ上に残留物が形成されない場合に完了するとみなされる。
【０１０３】
硬化されたエラストマーの物理的性質は標準方法に従って試験された。ショアＡ硬度はＤＩＮ  ５３５０５によって測定された。弾性率、引張強度および破断点伸びはＤＩＮ  ５３５０４  Ｓ３によって測定した。レオロジー特性はＤＩＮ  ５４４５８によって測定した。流動耐性はＤＩＮ  ＥＮ  ＩＳＯ  ７３９０によって測定された。結果は表１に示される。
【０１０４】
本発明の実施例の、用途における取扱性および工具使いを決定するものである膜形成時間は、従来のスズ触媒を使用している比較例１に類似し、一方で比較例２〜４は、１０分未満の不十分な膜形成時間を示した。老朽化を促進させた後に、本発明の実施例の膜形成時間の増加はより低く示され、これはより良好な保存安定性を確保するものである。本発明の処方のエラストマー特性は、比較例２〜４よりもやや低い１００％歪み値（「弾性率１００％」）を示し、これはシーラント分類を決定するものである。本発明の実施例の流動学的特性は、さらにより低い流動点を示し、より軟質な一貫性を意味する。さらに、材料は非下垂（non-sag）シーラントである。これは、シーラントの適用を容易にする。本発明の前は、化合物の保存安定性に悪影響を及ぼすことなく固有の膜形成時間を変更することができなかった。有機スズ触媒と上記の特定の硬化剤との組み合わせを使用することでこの問題は解決する。
【０１０５】
【表１】
2019533747.tif 000002
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
（Ａ）縮合可能な基を含有している少なくとも１種のオルガノシリコン化合物；
（Ｂ）下記式（ＩＶ）：
Ｒ’Ｓｉ（ＯＯＣＲ’’）３    （ＩＶ）
［式中、
Ｒ’はＣ３−Ｃ６アルキルであり、かつ
Ｒ’’は同一または異なっていて、かつＣ１−Ｃ６アルキルから独立して選択される］
を有する化合物、および場合により、
該式（ＩＶ）を有する化合物以外の追加の化合物であって、下記式（ＩＩＩ）：
ＺｃＳｉＲ１（４−ｃ）  （ＩＩＩ）
［式中、
Ｒ１は同一または異なっていてもよく、かつ一価の、置換されていないか、または置換された炭化水素基であって、該炭化水素基の１個以上の炭素原子が酸素原子で置換されていてもよく、
Ｚは同一または異なっていてもよく、かつ縮合可能な基であり、かつ
ｃは２、３または４である］を有する化合物
を含んでなる少なくとも１種の硬化剤；
（Ｃ）有機チタン化合物を含んでなる少なくとも１種の硬化触媒；および
（Ｄ）少なくとも１種のフィラー
を含んでなる単一成分室温硬化性組成物であって、
成分（Ｂ）が該硬化剤の合計重量に基づいて少なくとも６０重量％の上で定義されたとおりの式（ＩＶ）を有する化合物を含んでなる、組成物。
【請求項２】
有機スズ化合物を含まない、請求項１に記載の組成物。
【請求項３】
成分（Ｂ）が、組成物の合計重量に基づいて、２．５重量％〜６重量％の量で含まれてなる、請求項１または２に記載の組成物。
【請求項４】
成分（Ｂ）が、１００重量部の成分（Ａ）に基づいて、４〜１０重量部の量で含まれてなる、請求項１〜３のいずれか一項に記載の組成物。
【請求項５】
成分（Ｃ）が、１００重量部の成分（Ａ）に基づいて、０．００１〜２重量部、より好ましくは０．００１〜０．５重量部の量で含まれてなる、請求項１〜４のいずれか一項に記載の組成物。
【請求項６】
前記組成物が、フィラー（複数可）（Ｄ）を、各場合に１００重量部のオルガノシリコン化合物（Ａ）に基づいて０〜３００重量部、より好ましくは１〜２００重量部、さらにより好ましくは５〜１５０重量部含んでなる、請求項１〜５のいずれか一項に記載の組成物。
【請求項７】
前記組成物が、成分（Ｄ）を、組成物の合計重量に基づいて０重量％〜６０重量％、より好ましくは５重量％〜５０重量％含有している、請求項１〜６のいずれか一項に記載の組成物。
【請求項８】
前記有機チタン化合物が下記式（Ｖ）：
Ｔｉ（ＯＲ’’’）４    （Ｖ）
［式中、Ｒ’’’は同一または異なっていて、かつＣ１−Ｃ１０アルキルから独立して選択される］
を有する、請求項１に記載の組成物。
【請求項９】
Ｒ’がｎ−プロピルであり、かつＲ’’がメチルである、請求項１または８に記載の組成物。
【請求項１０】
Ｒ’’’がｎ−ブチルである、請求項１〜９のいずれか一項に記載の組成物。
【請求項１１】
Ｚがアセトキシであり、Ｒ１がメチルであり、かつｃが３である、請求項１に記載の組成物。
【請求項１２】
前記硬化剤（Ｂ）が、上で定義されたとおりの式（ＩＶ）を有する化合物、上で定義されたとおりの式（ＩＩＩ）を有する化合物またはそれらの組み合わせの２つ以上の分子の縮合物をさらに含んでなる、請求項１〜１１のいずれか一項に記載の組成物。
【請求項１３】
前記硬化剤中のすべてのＳｉ原子のうち最大３０％が縮合物中に含有されている、請求項１２に記載の組成物。
【請求項１４】
前記オルガノシリコン化合物（Ａ）の縮合可能な基が、ヒドロキシ基、アセトキシ基またはそれらの組み合わせから選択される、請求項１〜１３のいずれか一項に記載の組成物。
【請求項１５】
前記オルガノシリコン化合物（Ａ）が、下記式（Ｉ）：
ＲａＹｂＳｉＯ（４−ａ−ｂ）／２  （Ｉ）  
［式中、
Ｒは同一または異なっていてもよく、かつ置換されたか、または置換されていない炭化水素基であり、該炭化水素基の１個以上の炭素原子が、酸素原子で置換されていてもよく、
Ｙは同一または異なっていてもよく、かつヒドロキシ基またはアシルオキシ基であり、
ａは０、１、２、または３であり、かつ
ｂは０、１、２、または３であり、
ただし、ａとｂの合計は３以下であり、かつ少なくとも２つのＹ基がオルガノシリコン化合物の分子１つ当たりに存在している］
の単位を含んでなる、請求項１〜１４のいずれか一項に記載の組成物。
【請求項１６】
前記オルガノシリコン化合物（Ａ）が、下記式（ＩＩ）：
Ｙ３−ｆＲｆＳｉＯ−（ＳｉＲ２Ｏ）ｅ−ＳｉＲｆＹ３−ｆ  （ＩＩ）
［式中、
ＲおよびＹの各々は同一または異なっていてもよく、かつ式（Ｉ）について上で定義されたものと同一であり、
ｅは３０〜３０００であり、かつ
ｆは１または２である］
のポリオルガノシロキサンである、請求項１〜１５のいずれか一項に記載の組成物。
【請求項１７】
前記フィラー（Ｄ）がヒュームドシリカを含んでなる、請求項１〜１６のいずれか一項に記載の組成物。
【請求項１８】
前記組成物が、
（Ｅ）少なくとも１種の可塑剤、
（Ｆ）少なくとも１種のカップリング剤、および
（Ｇ）少なくとも１種の追加の添加剤
からなる群から選択される１種以上の成分をさらに含んでなる、請求項１〜１７のいずれか一項に記載の組成物。
【請求項１９】
請求項１〜１８のいずれか一項に記載のいずれかの組成物の架橋によって製造される成型体。
【国際調査報告】
2019533747.tif 000003
2019533747.tif 000004